도 12 및 상기 표 4 를 참조 하 면 , 실시 예 4 에 따른 연료전지 셀 이 비 교예 4 에 의한 연료전지 셀 의 경우 보다 높 은 전류 밀도 영역 에서 높 은 전압 을 보이 며 , 파워 밀도 역시 높 다는 것 을 알 수 있 다 . 이 는 지르코늄 포스 페이트 가 고온 에서 도 다량 의 수분 을 보유 할 수 있 기 때문 이 라고 판단 된다 . 특히 높 은 전류 밀도 에서 실시 예 4 에 따른 연료전지 셀 의 전압 이 높 고 성능 이 우수 한 이유 는 본 발명 에 따른 유 - 무기 복합 양성자 전도 성 고분 자막 의 경우 흡습성 이 좋 기 때문 에 높 은 전류 밀도 에서 도 과 수분 현상 이 발생 하 지 않 기 때문 이 라고 할 수 있 다 . 130 ℃ 에서 본 발명 에 따른 유 - 무기 복합 양성자 전도성 고분자 막 은 상기 비 교예 4 ( 나 피온 ) 의 174 % 의 전류 밀도 를 나타내 며 , 188 % 의 최대 파워 밀도 를 나타낸다 .